КЕРАМИЧЕСКАЯ МАССА ДЛЯ ПРОИЗВОДСТВА ПУГОВИЦ
CERAMIC MASS FOR PRODUCTION OF BUTTONS

Изобретение касается составов керамических масс, предназначенных для изготовления пуговиц.
Известна керамическая масса для производства пуговиц, содержащая, мас.%: глину 5,0-40,0; алюмосиликатный компонент 60,0-95,0 [1].
Задача изобретения состоит в повышении прочности пуговиц, полученных из керамической массы.
Технический результат достигается тем, что керамическая масса для производства пуговиц, содержащая глину и алюмосиликатный компонент, в качестве алюмосиликатного компонента содержит сподумен и дополнительно кварцевый песок при следующем соотношении компонентов, мас.%: глина 74,0-76,0; сподумен 9,0-11,0; кварцевый песок 13,0-17,0.
Составы керамической массы приведены в таблице.
Таблица
Компоненты
Состав, мас%:
1
2
3
Глина
74,0
75,0
76,0
Сподумен
9,0
10,0
11,0
Кварцевый песок
17,0
15,0
13,0
Прочность на изгиб
~20
~20
~20
Керамическую массу готовят следующим образом
Увлажняют и тщательно разминают беложгущуюся глину. Глину, сподумен (предварительно размолотый до порошкообразного состояния) и мелкий кварцевый песок смешивают в требуемых количествах. Полученную керамическую массу увлажняют до 22-26% и раскатывают в лист толщиной 2-4 мм. На поверхность листа напыляют слой цветного ангоба и штампуют пуговицы. Пуговицы сушат до влажности не более 6% и обжигают в интервале температур 1200-1280°C. Возможно нанесение на поверхность обожженных пуговиц слоя суспензии легкоплавкой прозрачной глазури с последующим вторичным обжигом при температуре 800-850°C.
Источник информации
I. SU 66305, 1946.